(57)【特許請求の範囲】
【請求項１】
純ＣｕまたはＣｕ合金から成り、表面粗さはJIS B 0601:2001の付属書１（参考）が規定する十点平均粗さ（ＲｚJIS）で０．８μｍ以下である圧延シートと、
前記圧延シートの片面または両面に、混合後の濃度が、硫酸銅０．１〜１ｍｏｌ・ｄｍ-3、硫酸０．１〜１ｍｏｌ・ｄｍ-3である、硫酸銅溶液と硫酸の混合溶液を電解液とし、液温２０〜４０℃、電流密度０．５〜１．０ｋＡ・ｍ−２、通電時間３から２０secの条件で電解めっきによって形成され、粒径２μｍ未満で粒形状をした銅粒子（１）および粒径２μｍ以上で粒形状をした銅粒子（２）が、前記銅粒子（２）の面積占有率が５〜１７％の割合で混在した状態で付着して成る粒子付着面とを備えていることを特徴とする厚銅シート。
【請求項２】
前記銅粒子（２）が、単一の粒子、または少なくとも２個の前記銅粒子（１）が集合して成る集合粒子である請求項１の厚銅シート。
【請求項３】
前記圧延シートの厚みが１５０μｍ以上である請求項１の厚銅シート。
【請求項４】
前記Ｃｕ合金が、Ｃｕ−Ａｇ、Ｃｕ−Ｓｎ、Ｃｕ−Ｚｒ、Ｃｕ−Ｂｅ、Ｃｕ−Ｓｎ−Ｃｒ、Ｃｕ−Ｆｅ−Ｐ、Ｃｕ−Ｚｎ−Ｐ、Ｃｕ−Ｆｅ−Ｓｎ−Ｚｎ、Ｃｕ−Ｃｒ−Ｚｎ−Ｓｎ、Ｃｕ−Ｎｉ−Ｓｉ−Ｚｎ−ＡｇまたはＣｕ−Ｎｉ−Ｓｉ−Ｍｇのいずれかである請求項１の厚銅シート。
【請求項５】
絶縁基板の片面または両面に、請求項１〜４のいずれかの厚銅シートの粒子付着面が接着され、前記厚銅シートが導体回路に加工されていることを特徴とするプリント配線板。
【請求項６】
熱伝導媒体に使用される請求項５のプリント配線板。
【発明の詳細な説明】
【０００１】
【発明の属する技術分野】
本発明は厚銅シートとそれを用いたプリント配線板に関し、更に詳しくは、プリント配線板の製造時に、絶縁基板との間で大きな接着力を発揮し、かつ安定した接着状態を実現することができるような新規な表面構造を備えていて、例えば放熱性や大電流通電が要求されるプリント配線板の導体回路を形成するときに用いて有効な厚銅シートに関する。
【０００２】
【従来の技術】
プリント配線板の製造に際しては、まず絶縁基板の表面に所定厚みの銅箔を重ね合わせたのち熱圧プレスして銅張り積層板を製造し、ついでその銅箔にフォトリソグラフィーとエッチング処理を行って所定パターンの導体回路を形成する。
その場合の銅箔としては、通常、電解銅箔が使用されているが、高屈曲性が要求されるフレキシブル基板用の銅箔には、厚みが１２〜３５μｍの圧延銅箔を使用することが多い。
【０００３】
また、最近では、例えば金属コア基板のように大電流を通電するプリント配線板や、ＬＥＤが搭載されて優れた放熱性が要求されるプリント配線板（放熱基板）の製造には、厚みが０.２〜３mm程度の厚銅シートが使用されるようになってきた。そして、このような厚みの厚銅シートとしては、一般に、電解銅箔ではなく圧延法で製造された圧延シートが使用されている。
【０００４】
圧延シートの場合、銅の鋳塊に熱間圧延と冷間圧延を交互に反復して徐々に薄肉化して製造されるので、厚いほど圧延工程の回数が少なくなるが、電解法で厚銅シートを製造する場合には、長時間の電解を行うことが必要となり、生産性の点で圧延シートの方が優れているからである。
そして、圧延シートの場合、その製造時に、ロール速度、ロール表面の形状、用いる圧延油の粘度、ロール温度などを変化させると、得られた圧延シートの表面状態を様々に変化させることができる。
【０００５】
ところで、このようなプリント配線板の製造過程における重要な問題の１つは、絶縁基板と銅箔との接着力を高めて、形成された導体回路が絶縁基板から剥離しないようにすることである。
そのためには、銅箔の表面に、銅の微細粒子を電解めっきによって析出・付着させて当該銅箔の表面に粒子付着面を形成する処理、いわゆる粗化処理を施すことが一般に行われている（特許文献１を参照）。
【０００６】
このような粗化処理が施されている銅箔は、絶縁基板と重ね合わせて熱圧プレスしたときに、微細粒子が絶縁基板に喰い込んだ状態で確保されるので、アンカー効果が発現して銅箔と絶縁基板の接着力は大きくなる。
そして、この圧延シートを用いて上記したようなプリント配線板を製造する際にも、圧延シートの表面に粒子付着面を形成して絶縁基板との接着力を確保することが必要であり、現に、０.５〜５μｍ程度の銅粒子による粗化処理が行われている。
【０００７】
【特許文献１】
特公昭５６−９０２８号公報
【０００８】
【発明が解決しようとする課題】
上記した粗化処理において、銅箔表面に付着している微細粒子が大きくなると、一般に、アンカー効果も大きく発現し、また微細粒子の銅箔表面への付着力も大きくなる傾向にあるため、銅箔と絶縁基板間の引き剥がし強さも大きくなる。
しかし他方では、微細粒子と絶縁基板のマトリックス（樹脂）が完全に接触しない無効空間も形成されることがあり、両者間では相互に安定した接着状態が実現しづらいという問題もある。しかも、導体回路の形成時に絶縁基板内に微細粒子が残る、いわゆる粉落ちの起こることが多くなり、このことが、プリント配線板の信頼性を損ねることにもなる。
【０００９】
一方、微細粒子が小さくなると、絶縁基板との接着性は均一化し、しかも導体回路の形成後にあってもプリント配線板の信頼性は確保される。しかしながら、他方では、銅箔表面への付着力は小さくなり、またアンカー効果の発現度合も小さくなって、銅箔と絶縁基板の引き剥がし強さは小さくなる。
なお、銅箔表面への微細粒子の析出・付着は、平滑めっきではなく、いわゆる「やけめっき」を適用して実施されているが、その場合、粗化処理時のめっき条件が一定であるとすれば、その粗化処理の過程で析出する微細粒子の大きさは、略同じである。すなわち、その粗化処理により、銅箔表面には、ある大きさの微細粒子が均一に析出・付着して成る粒子付着面が形成されることになる。
【００１０】
このことは、付着した微細粒子の大きさによっては、上記した問題のいずれかが発生しやすいということであり、接着の安定性と引き剥がし強さの大きさの両立性を確保する観点からすると改善の余地がある。
本発明は、従来の粒子付着面における上記した問題を解決し、接着の安定性と大きな引き剥がし強さの確保を両立させることが可能である新規な粒子付着面を厚い圧延シートの表面に形成して成る厚銅シートの提供を目的とする。
【００１１】
また、本発明は、上記厚銅シートを用いることにより、大電流通電が可能で、また放熱性も良好なプリント配線板の提供を目的とする。
【００１２】
【課題を解決するための手段】
上記した目的を達成するために、本発明においては、純ＣｕまたはＣｕ合金から成り、表面粗さはJIS B 0601:2001の付属書１（参考）が規定する十点平均粗さ（ＲｚJIS）で０．８μｍ以下である圧延シートと、
前記圧延シートの片面または両面に、混合後の濃度が、硫酸銅０．１〜１ｍｏｌ・ｄｍ-3、硫酸０．１〜１ｍｏｌ・ｄｍ-3である、硫酸銅溶液と硫酸の混合溶液を電解液とし、液温２０〜４０℃、電流密度０．５〜１．０ｋＡ・ｍ−２、通電時間３から２０secの条件で電解めっきによって形成され、粒径２μｍ未満で粒形状をした銅粒子（１）および粒径２μｍ以上で粒形状をした銅粒子（２）が、前記銅粒子（２）の面積占有率が５〜１７％の割合で混在した状態で付着して成る粒子付着面とを備えていることを特徴とする厚銅シートが提供される。
【００１３】
その場合、前記銅粒子（２）が、単一の粒子、または少なくとも２個の前記銅粒子（１）が集合して成る集合粒子であり、前記粒子付着面における前記銅粒子（２）の見掛け上の面積占有率が０.５〜６０％であることを好適とする。
【００１４】
【発明の実施の形態】
本発明の厚銅シートは、圧延シートの表面に粒子付着面が形成されていることは従来と同様である。しかし、この粒子付着面は、圧延シートの表面の全面に粒径２μｍよりも小さい銅粒子（１）が均質に付着し、そしてこの銅粒子（１）の一部が粒径２μｍ以上の大きい銅粒子（２）で置換されていて、全体としては、銅粒子（１）と銅粒子（２）が混在した状態になっていることを最大の特徴とする。
【００１５】
そして、この粒子付着面を絶縁基板と重ね合わせたのち熱圧プレスをして、本発明の厚銅シートは実使用に供される。
この粒子付着面の１例の走査電顕写真（倍率１０００倍）を図１に示す。
図１において、一面に分布する小さい粒子が本発明における銅粒子（１）であり、この銅粒子（１）の分布面の中に点在して分散する大きい粒子が本発明における銅粒子（２）である。
【００１６】
なお、上記した銅粒子（１）と銅粒子（２）は、いずれも、圧延シートの表面に電解めっきを適用して析出・付着される。その場合、銅粒子（２）は、後述する圧延シートとめっき条件を採用することにより、それ自体が粒径２μｍ以上の単一の粒子として、または、２個以上の銅粒子（１）が互いに集合して一体化し、全体で粒径が２μｍ以上になっている集合粒子として形成されている。
【００１７】
本発明の厚銅シートの場合、絶縁基板との接着時にあっては、粒子付着面における銅粒子（１）が、主として、接着の安定性の確保に寄与し、銅粒子（２）が、主として、充分なアンカー効果を発揮して引き剥がし強さの確保に寄与する。
すなわち、本発明の厚銅シートの場合、その表面に上記した粒子付着面が形成されているので、絶縁基板との接着時にあっては、小径であるため充分なアンカー効果を発揮しないとはいえ、銅粒子（１）によって接着の安定性が確保され、また大径であるため接着の安定性の確保に難があるとはいえ、充分なアンカー効果を発揮する銅粒子（２）によって大きな引き剥がし強さが確保される。
【００１８】
このように、接着の安定性の確保と引き剥がし強さの確保を両立させるために、本発明では、銅粒子（１）と銅粒子（２）の粒径、および両粒子の存在割合に関して以下のような規定を与える。
まず、銅粒子（１）の粒径は２μｍ未満に設定される。この粒径が２μｍ以上になると、アンカー効果の発揮には寄与するようになるが、他方では絶縁基板（樹脂）と接着しない無効空間も発生しはじめて接着性が不安定化しはじめ、本来の果すべき機能が劣化するからである。
【００１９】
しかしながら、粒径を小さくしすぎると、アンカー効果の発揮に全く寄与しなくなるとともに、そもそもが均一な粒径の粒子として形成されず、また圧延シート表面との付着力も低下してしまう。
このようなことから、銅粒子（１）の粒径は０.５〜１.５μｍの範囲内に調整することが好ましい。
【００２０】
一方、銅粒子（２）の粒径は２μｍ以上に設定される。この粒径が２μｍ未満になると、上記した銅粒子（１）と区別されない状態となり、接着性の安定化には寄与するとはいえ、アンカー効果は充分に発揮されず、結局、引き剥がし強さは低下するからである。
しかしながら、この粒径を大きくしすぎると、絶縁基板（樹脂）との間に多数の無効空間が発生して接着の安定性が大幅に劣化するとともに、導体回路の形成時に粉落ちが起こることがある。
【００２１】
このようなことから、銅粒子（２）の粒径の上限は、５μｍ程度で抑えることが好ましい。
また、粒子付着面における銅粒子（２）の見掛け上の面積占有率は０.５〜６０％となるように、銅粒子（２）を付着させることが好ましい。
この面積占有率が０.５％より小さい場合は、アンカー効果の発揮に寄与する銅粒子（２）が少なすぎて、引き剥がし強さは小さくなり、逆に６０％より大きい場合は、銅粒子（１）が少なすぎて接着の安定性は劣化するとともに、導体回路の形成時に粉落ちが発生するようになる。
【００２２】
銅粒子（２）の粒子付着面におけるより好ましい面積占有率は２〜３０％である。
なお、ここでいう面積占有率は、図１の写真（２次元）において、ある視野の大きさをＳ0、その視野内で観察されるここの銅粒子（２）の平面視面積の総和をＳ1としたときに、１００×Ｓ1／Ｓ0（％）のことを指す。
【００２３】
次に、粒子付着面の形成に関して説明する。
従来から、圧延銅箔の表面に銅粒子を付着させる方法は、いわゆるやけめっきを応用して実施されている。その場合、電解条件を調整することにより、銅粒子の粒径の大小、付着個数の多寡などがある程度制御されている。
例えば、電解液として硫酸銅溶液と硫酸の混合溶液を用い、カソードに処理対象の銅箔、アノードに例えば鉛板を用い、基本的には、カソードの限界電流密度より高い電流密度を採用して実施されている。
【００２４】
その場合、電解液中の銅イオン濃度、液撹拌の度合、カソードにおける水素の発生状態、アノードにおける酸素の発生状態などによっても異なってくるが、一般に、通電時の電気量が大きくなればなる程銅箔表面に析出する銅粒子の粒径は大きくなるということが知られている。
しかしながら、その場合に析出する全ての銅粒子の粒径は、採用した電解条件で決まり、略一定の値になる。
【００２５】
仮に、粒径が有意差をもって異なる２種類の銅粒子を析出させる場合には、２種類の電解条件を採用することが必要になる。
例えば、初期段階において低い電流密度で一定時間の電解めっきを行うことにより、銅箔表面の全面に粒径が小さい銅粒子を析出し、ついで電流密度を高めて粒径が大きい銅粒子を析出させる。
【００２６】
この方法によれば、確かに粒径が異なる銅粒子を銅箔表面に析出させることはできる。しかしながら、この場合には、小粒子の上に大粒子が重なって析出しているにすぎず、小粒子の群落の中に大粒子が分散・混合して析出しているという態様にはなっていない。
すなわち、従来のやけめっきの単純な応用では、既に説明し、また図１で示したような粒子付着面を形成することはできない。
【００２７】
この点を踏まえて、本発明者は、表面粗さが異なる銅の圧延シートの表面に、１回の電解めっきで銅粒子を析出させるための実験を重ねたところ、表面が粗い圧延シートの場合は小さい粒径の銅粒子が全面に析出するだけであるが、圧延シートの表面が平滑になるにつれて、大きい粒径の銅粒子が混在してくるという事実を見出すに至った。
【００２８】
その場合、圧延シートの表面粗さが、ＪＩＳ  Ｂ  ０６０１：２００１の附属書１（参考）で規定する十点平均粗さ（ＲｚJIS）で０.８μｍ以下になっていると、大きい粒径の銅粒子が析出しはじめ、とくにＲｚJIS値が０.５μｍ以下になっていると大きい粒径の銅粒子は前記した面積占有率で確実に析出・付着してくることを確認することができた。
【００２９】
すなわち、ＲｚJIS値が０.８μｍ以下である圧延シートを用いて電解めっきを行うと、その表面には、前記した銅粒子（１）と銅粒子（２）が混在した状態になっている粒子付着面を形成することができる。
この現象のメカニズムは次のように考えられる。
圧延シートの表面は、前記したように、その製造条件の影響を受けて完全な平滑面ではなく、複雑な凹凸面になっていて、概ね、そのＲｚJIS値は０.３〜１.５μｍである。
【００３０】
そして、圧延シートの表面には、通常、長円形をした結晶粒が表出していて、それら結晶粒間には粒界が走っており、この粒界は活性点になっている。
ＲｚJIS値が大きい圧延シートの場合、結晶粒の平均粒径は１５〜４０μｍと大きく、粒界で囲まれた結晶粒の表面の凹凸も大きく、ここも活性点になっている。
【００３１】
このような圧延シートに電解めっきを行い、金属粒子の析出が始まると、小さい粒径の金属粒子がまず活性点である粒界に沿って線状に析出する。そして、時間経過とともにこの線状に析出した粒子が肥大化し、また粒界内の凹凸においても同時に粒子が線状に析出し、これも同様に肥大化していき、粒子の析出は２次元的に広がっていく。
【００３２】
したがって、ＲｚJIS値が大きい圧延シートの場合は、ある１種類の粒径の金属粒子が全面に亘って析出していくのみである。
これに対して、ＲｚJIS値が小さい圧延シートの場合は、粒界で囲まれた結晶粒表面の凹凸が小さいのでそこにおける活性点も少ない。すなわち、活性点の多くは粒界に存在しており、粒界で囲まれた結晶粒の表面にはわずかな活性点が点状に存在しているにすぎない。
【００３３】
したがって、この圧延シートに電解めっきを行うと、粒界で囲まれた内側の結晶粒の表面においては、この点状活性点に析出が集中する。そのため、大きい粒径の銅粒子または小さい粒径の銅粒子が集合してなる集合粒子が、まず、この点状活性点に集中して析出する。一方では粒界に沿って小さい粒径の銅粒子が線状に析出していく。
【００３４】
そして、時間経過とともに、大きい粒径の粒子の周囲には小さい粒径の析出とその肥大化が進み、また粒界における粒子の肥大化が進み、ここに、銅粒子（１）と銅粒子（２）が混在する粒子付着面になる。
このようなことから、圧延シートのＲｚJIS値が大きければ大きいほど、線状の活性点は多くなるが、上記した点状活性点は少なくなるのであるから、形成された粒子付着面における銅粒子（２）の面積占有率は小さくなる。
【００３５】
大きな引き剥がし強さの確保と銅粒子の脱落防止の点からすると、圧延シートのＲｚJIS値は０.３〜０.７μｍにすることが好ましい。
なお、電解銅箔の場合、ＲｚJIS値が最も小さい電解銅箔であっても、Ｍ面、Ｓ面ともにＲｚJIS値は１.５μｍ以上であり、点状活性点は存在しない。したがって、電解銅箔の表面に本発明の粒子付着面を形成することは不可能である。
【００３６】
本発明の厚銅シートの製造に用いる圧延シートは、純ＣｕまたはＣｕ合金から成る。例えば、無酸素銅、タフピッチ銅、リン脱酸銅の圧延シートや、Ｃｕ−Ａｇ、Ｃｕ−Ｓｎ、Ｃｕ−Ｚｒ、Ｃｕ−Ｂｅ、Ｃｕ−Ｓｎ−Ｃｒ、Ｃｕ−Ｆｅ−Ｐ、Ｃｕ−Ｚｎ−Ｐ、Ｃｕ−Ｆｅ−Ｓｎ−Ｚｎ、Ｃｕ−Ｃｒ−Ｚｎ−Ｓｎ、Ｃｕ−Ｎｉ−Ｓｉ−Ｚｎ−ＡｇまたはＣｕ−Ｎｉ−Ｓｉ−ＭｇのいずれかのＣｕ合金から成る圧延シートを用いることができる。
【００３７】
Ｃｕ合金は、純Ｃｕに比べて耐熱性が高いので、厚銅シートと絶縁基板に重ね合わせて熱圧プレスしたときに、厚銅シートがなまるという事態を招かないので好適である。
そして、圧延シートの厚みは格別限定されるものではないが、製造したプリント配線板の放熱性や大電流通電のことを考慮すれば１５０μｍ以上であることが好ましい。
【００３８】
銅粒子（１）と銅粒子（２）の材料としては、純Ｃｕが用いられる。
【００３９】
圧延シートの表面へ粒子付着面を形成するに際しては、圧延シートをカソードにして例えば次のような電解条件を適用する。
電解液：混合後の濃度が、硫酸銅０.１〜１mol・dm-3、硫酸０.１〜１mol・dm-3である硫酸銅溶液と硫酸の混合溶液。液温２０〜４０℃。カソードの電流密度０.５〜１０kA・ｍ-2。通電時間３〜２０sec。
【００４０】
圧延シート表面のＲｚJIS値を０.８μｍ以下にすることにより、上記した条件の電解めっきを１回行うだけで、前記したメカニズムに基づいて、圧延シートの表面には、銅粒子（１）と銅粒子（２）が混在する粒子付着面が形成される。
なお、Ｃｕ合金の圧延シートの場合、その表面を銅の表面状態とするために、圧延シートの表面に、予め平滑銅めっきを施し、その後、粒子付着面を形成してもよい。また、圧延シートがＣｕ合金でなくても、表面を整えるために、平滑銅めっきを施してもよい。
【００４１】
いずれの場合も、平滑銅めっきの厚みは、通常、０.１〜１μｍ程度にする。この程度の厚みであれば、圧延シートの表面に存在する活性点が平滑銅めっきの表面に転写されるので、本発明の粒子付着面を形成することができる。
また、形成された粒子付着面に対し例えば小量の平滑銅めっきを行うことにより、金属粒子と圧延シート間の機械的強度を高めることができる。
【００４２】
この厚銅シートの粒子付着面と絶縁基板とを重ね合わせたのち、全体に熱圧プレスを行って両者を接着し、ついで厚銅シートにフォトリソグラフィーとエッチング処理を行って所定パターンの導体回路を形成することにより、本発明のプリント配線板が製造される。エッチング処理を行わずに、回路を機械的に裁断した圧延シートを絶縁基板と重ね合わせて配線板にしてもよい。
【００４３】
このプリント配線板は、絶縁基板と導体回路との接着力が大きく、かつ高い信頼性を備えており、また、導体回路は大電流通電が可能で、かつ放熱性も優れているので、例えば白色ＬＥＤ搭載用配線板や、電気自動車用のプリント配線板として有効である。
【００４４】
実施例１〜８、比較例１、参考例１，２
（１）シートの製造
厚みが０.４mmで、表１で示したＲｚJIS値の圧延タフピッチ銅条、または表１で示した銅合金の条を縦６３０mm、横５８０mmに切断して、ＲｚJIS値につき各６枚の圧延シートを用意した。
【００４５】
それぞれの圧延シートの片面の全面をポリエステルフィルムで被覆し、その反対面については、下記の仕様で、集電部を除いて額縁状にポリエステル粘着テープで被覆した。
すなわち、まず縦方向の上側２０mmの位置から５０mmの幅をポリエステル粘着テープで被覆して露出部を形成してそれを集電部とし、ついで縦方向の下側２０mmの幅と横方向の左右２０mmの幅をポリエステル粘着テープで被覆した。なお、厚み方向の表面も被覆してある。
【００４６】
このようにして、銅粒子の析出面が縦５４０mm、横５４０mmになっている試料を製作した。
内寸法が縦６００mm、横６０３mm、幅５０mmであるポリ塩化ビニル製の電解槽を用意し、その片面に縦６５０mm、横６００mm、厚み２mmのＰｂ−Ｓｂ合金板をアノードとして配置した。
【００４７】
ついで、混合後の濃度が、硫酸銅０.３mol・dm-3、硫酸０.３mol・dm-3である、硫酸銅溶液と硫酸の混合溶液２０dm3を用意し、これを電解槽に入れ液温を２５℃に保持した。
ついで、各試料をエタノールに浸漬して脱脂し、乾燥したのち、濃度０.１mol・dm-3の硫酸（室温）に６０秒浸漬し、水洗したのち、電解槽にカソードとして配置した。カソードとアノードの極間距離は４０mmに設定した。
【００４８】
電流密度１.０kA・ｍ-2で１０秒間の電解めっきを行い、通電終了後は直ちに試料を電解槽から取出した。水洗後水切りを行ったのち、濃度０.１mol・dm-3のクロム酸（ＣｒＯ3）溶液に３０秒浸漬して防錆処理を行った。
最後に、水洗・乾燥を充分に行って、特性評価した。
（２）特性評価
ＲｚJIS値が０.３μｍである圧延シートを用いて製作した試料（実施例１）６枚の中から任意に１枚を取出し、粗化処理面の略中央を１０mm角に切り出し、その粗化面を走査電顕（倍率１０００倍）で観察した。
【００４９】
結果は、図１で示したように、全面に付着している小さい銅粒子（１）の中に大きい銅粒子（２）が混在して分布していた。
ついで、電顕写真の視野（８０mm×８０mm）内において、粒径が２μｍ未満の銅粒子（１）の全数につきその粒径、粒径が２μｍ以上の銅粒子（２）の全数につきその粒径をそれぞれ計測し、それぞれの平均粒径を求めた。また、金属粒子（２）の面積占有率を算出した。
【００５０】
各試料１枚につき、厚み０.１μｍの市販のＦＲ−４プリプレグ１０枚を積層し、全体に、圧力２.５MPa、温度１８０℃で約９０分の熱圧プレスを行って銅張り積層板を製造した。
ついで、最上層の試料にエッチング処理を行って、厚み７０μｍにまで試料を薄肉化したのち、長さ１００mm、幅１０mmの引き剥がし強さ測定用の試片を切り出し、それを用いて引き剥がし強さを測定した。また、この測定時に樹脂基板側に残る金属粒子の有無（粉落ちの有無）を観察した。
【００５１】
以上の結果を一括して表１に示した。
なお、表１において、参考例１の場合は電解液として、更に硫酸コバルト０.１mol・dm-3を加え、参考例２の場合は硫酸ニッケル０.１mol・dm-3を加えたことを除いては、他の条件は全て同じである。
【００５２】
【表１】
0004251319.tif 000002
【００５３】
表１から次のことが明らかである。
比較例１の場合、圧延シートのＲｚJIS値が大きいので、電解めっき後は小さい粒径の銅粒子（１）のみが付着していて、大きい粒径の銅粒子（２）は全く付着していない。そのため、粉落ちはおこっていないものの引き剥がし強さは低い値になっている。
【００５４】
これに反し、実施例の場合は、いずれも、銅粒子（１）と銅粒子（２）が混在した状態で付着していて、それらを用いた場合の引き剥がし強さは高い。
このようなことから、圧延シートのＲｚJIS値は０.８μｍ以下にすることが好適であるといえる。
しかしながら、実施例４の場合、電解めっき時の電流密度が高すぎるので、析出した銅粒子（１）、銅粒子（２）は大きくなりすぎて、引き剥がし強さは高いが、他方では粉落ちが起こりはじめている。このようなことから、あまり高い電流密度を採用することは避けた方がよい。
【００５５】
【発明の効果】
以上の説明で明らかなように、本発明の厚銅シートは、絶縁基板と熱圧プレスしたときに絶縁基板との引き剥がし強さが大きく、また粉落ちも起こさず、その接着性の信頼度は高い。これは、圧延シートの表面に、当該圧延シートの表面特性を利用することにより、小さい粒子の銅粒子（１）と大きい粒子の銅粒子（２）が混在した粒子付着面を形成したからである。
【００５６】
この厚銅シートは、Ａｌ材に比べてその熱伝導率が優れ、放熱性も優れているので、大電流通電用のプリント配線板や白色ＬＥＤ用のプリント配線板を製造するときの素材として好適である。
【図面の簡単な説明】
【図１】本発明の厚銅シートにおける粒子付着面の走査電顕写真である。
【図１】
0004251319.tif 000003